(57)【要約】      （修正有）【課題】リジンを使用した機能性ペプチド核酸オリゴマーおよびその中間体の新規な製造方法の提供。【解決手段】機能性ＰＮＡオリゴマーを製造する方法において保護されたアデニン、グアニン、シトシンまたはチミンを有するＰＮＡモノマーユニットを、Ｂｏｃリジン（Ｆｍｏｃ）−ＯＨ或いはＦｍｏｃ−リジン（Ａｌｌｏｃ）−ＯＨと反応させてＰＮＡオリゴマーを合成した後、該ＰＮＡオリゴマーに遊離カルボン酸を有する機能性分子を導入し、さらに前記保護基の脱保護を行うことを含む方法によって、コストパフォーマンスに優れ、かつ機能性分子を超高速に導入することが可能となり、しかも、当該方法によって合成される化合物および前駆体的ＰＮＡモノマーユニットとして機能するＢｏｃリジン（Ｆｍｏｃ）−ＯＨ或いはＦｍｏｃ−リジン（Ａｌｌｏｃ）−ＯＨを製造することができる。【選択図】なし【特許請求の範囲】
【請求項１】
下記の一般式（ＩＩＩ）
【化３】
2006204303.tif 000038
（式中、Ｂは、互いに独立し、同一または異なって、アデニン、グアニン、シトシンまた
はチミンであり、Ｒは、互いに独立し、同一または異なって、Ｆｍｏｃ基または機能性カ
ルボン酸誘導体であり、Ｒ１は、水素原子または機能性カルボン酸誘導体であり、Ｒ２は
、水素原子、アミノ基、水酸基、チオール基を含む誘導体または機能性カルボン酸誘導体
であり、ａ〜ｆは０〜∞の整数であり、x1〜x3、y1、y2およびz1〜z6はいずれも０以上の整数であり、x1＋x2＋x3≧０であり、y1＋y2＞０であり、z1＋z2＋z3＋z4＋z5≧０である。ただし、x1＋x2＋x3およびz1＋z2＋z3＋z4＋z5が同時に０であることはなく、x1＋x2＋x3＝０の場合、Ｒ１は機能性カルボン酸誘導体である。）で表される化合物。
【請求項２】
x1＋x2＋x3＝３であり、y1＋y2＝１５であることを特徴とする、請求項１に記載の化合物。
【請求項３】
x1＝３であり、y1＝１５であることを特徴とする、請求項２に記載の化合物。
【請求項４】
ＲまたはＲ１が細胞膜透過性機能分子誘導体であることを特徴とする、請求項３に記載の化合物。
【請求項５】
Ｒ１が機能性カルボン酸誘導体であることを特徴とする、請求項４に記載の化合物。
【請求項６】
x1＝z1＝１であることを特徴とする、請求項４または５に記載の化合物。
【請求項７】
y1≧２であり、z2＝１であることを特徴とする、請求項４〜６のいずれかに
記載の化合物。
【請求項８】
ａ≦６であり、ｂ≦４であり、ｆ≦６であることを特徴とする、請求項４〜７のいずれかに記載の化合物。
【請求項９】
Ｒ１が光機能性カルボン酸誘導体であることを特徴とする、請求項４〜８のいずれかに記載の化合物。
【発明の詳細な説明】
【技術分野】
【０００１】
本発明は、リジンを使用した機能性ペプチド核酸オリゴマーおよびその中間体の新規な
製造方法に関する。
【背景技術】
【０００２】
核酸は生物の遺伝情報を司るＤＮＡおよびＲＮＡである。これに対して、ペプチド核酸
（ＰＮＡ）とは、核酸の糖リン酸骨格をＮ−（２−アミノエチル）グリシン骨格に変換し
た修飾核酸である（図１）。ＤＮＡ／ＲＮＡの糖リン酸骨格は中性条件で負電荷を帯びて
いて相補鎖間の静電的な反発があるが、ＰＮＡの背骨構造はもともと電荷を持たないので
静電的な反発がない。そのためＰＮＡは従来の核酸と４比較して、高い二重鎖形成能をも
ち、高い塩基配列認識能を持つ。さらにＰＮＡは生体内ヌクレアーゼ・プロテアーゼに対
し非常に安定で分解されないので、アンチセンス分子として遺伝子治療に応用することが
検討されている。
【０００３】
従来のＤＮＡを媒体にしていた技術をＰＮＡ化することにより、これまで克服できなか
ったＤＮＡの欠点を補うことが可能となった。例えば、遺伝情報の体系的な解析を高速に
且つ大量に行うための「ＤＮＡマイクロアレイ技術」および塩基配列を特異的に認識した
ことを蛍光発光により検出できるプローブとして最近開発された「モレキュラービーコン
」に応用することが可能である。これらはいずれも酵素耐性に乏しいＤＮＡを媒体とする
ため、これらの技術を用いるに際しては厳密なサンプリングが要求される。この要求を満
たすことが、前記の技術を高度化する上での鍵となっている。
【０００４】
一方ＰＮＡは酔素に対し完全な耐性を持つので、ＤＮＡマイクロアレイ技術およびモレ
キュラービーコンにおいてＰＮＡをＤＮＡに代用することによって、前記技術の欠点が克
服され、さらに長所が引き出されるものと期待されている。
【０００５】
ＤＮＡマイクロアレイ技術およびモレキュラービーコン以外にもＰＮＡ化することによ
り発展が期待される分野は数多いが、それらにおいてはＰＮＡの効率的な機能化、すなわ
ちＰＮＡモノマーへの機能性分子の効率的な導入による新規なＰＮＡモノマーの設計が必
要である。
【０００６】
ＰＮＡオリゴマーの合成方法には通常の固相ペプチド合成法を用いるので、ＰＮＡモノ
マーユニットをＰＮＡの背骨構造によって分類すると、Ｆｍｏｃ型ＰＮＡモノマーユニッ
トとＢｏｃ型ＰＮＡモノマーユニットの２種類が含まれる（図２）。
【０００７】
Ｆｍｏｃ型ＰＮＡモノマーユニットの合成方法は既に確立されており、しかもそのオリ
ゴマーの合成は一般的なＤＮＡ自動合成機によって可能であるため、下記のルート
【０００８】
【化４】
2006204303.tif 000002
【０００９】
（Ｘはグアニン、チミン、シトシンまたはアデニンを表す）
によって、少量スケールでの合成が可能となっている。
【００１０】
なお、Ｆｍｏｃとは９−Ｆｌｕｏｒｅｎｙｌｍｅｔｈｏｘｙｃａｒｂｏｎｙｌ、Ｂｏｃ
とはｔＢｕｔｏｘｙｃａｒｂｏｎｙｌ、ＡｌｌｏｃとはＡｌｌｙｌｏｘｙｃａｒｂｏｎｙ
ｌを指す。
【００１１】
当初ＰＮＡには下記のようなＢｏｃ型ＰＮＡモノマーユニット
【００１２】
【化５】
2006204303.tif 000003
【００１３】
が採用され、その後より効率のよい合成方法
【００１４】
【化６】
2006204303.tif 000004
【００１５】
が確立された。しかし、前述したように取り扱いが容易なＦｍｏｃ型が開発されたため、
Ｂｏｃ型の使用頻度は減少している。
【００１６】
しかし、グアニン・チミン・シトシン・アデニン４種類の核酸塩基以外の機能性分子を
導入する際、例えば光機能性分子を導入する際には、導入する機能性分子がアルカリ条件
に不安定な場合が多いので、アルカリ条件を使用しないＢｏｃ型ＰＮＡ背骨構造の有用性
は高い。「ｔ−ブトキシカルボニルアミノエチルアミン及びアミノ酸誘導体の製造方法」
に関しては、本発明者らが特願２０００−２６８６３８として既に特許出願中である。
【００１７】
これ以外にも、光機能性オリゴＰＮＡのモノマーユニットの合成例は過去に５例が知ら
れている。これら全てが上記ルートを用いているが、その収率については記載がないか、
または極めて低いものでしかない（Ｐｅｔｅｒ  Ｅ．Ｎｉｅｌｓｅｎ，Ｇｅｒａｌｄ  Ｈ
ａａｉｍａｎ，Ａｎｎｅ  Ｂ．Ｅｌｄｒｕｐ  ＰＣＴ  Ｉｎｔ．Ａｐｐｌ．（１９９８）
ＷＯ  ９８５２９５  Ａ１  １９９８１１２６，Ｔ．Ａ．Ｔｒａｎ，Ｒ．−Ｈ．Ｍａｔｔ
ｅｒｎ，Ｂ．Ａ．Ｍｏｒｇａｎ（１９９９）Ｊ．Ｐｅｐｔ．Ｒｅｓ，５３，１３４−１４
５，Ｊｅｓｐｅｒ  Ｌｏｈｓｅ  ｅｔ  ａｌ．（１９９７）Ｂｉｏｃｏｎｊｕｇａｔｅ  
Ｃｈｅｍ．，８，５０３−５０９，Ｈａｎｓ−ｇｅｏｒｇ  Ｂａｔｚ，Ｈｅｎｒｉｋ  Ｆ
ｒｙｄｅｎｌｕｎｄ  Ｈａｎｓｅｎ，ｅｔ  ａｌ．Ｐｃｔ  Ｉｎｔ．Ａｐｐｌ．（１９９
８）ＷＯ  ９８３７２３２  Ａ２  １９９８０８２７，Ｂｒｕｃｅ  Ａｒｍｉｔａｇｅ，
Ｔｒｏｅｌｓ  Ｋｏｃｈ，ｅｔ  ａｌ．（１９９８）Ｎｕｃｌｅｉｃ  Ａｃｉｄ  Ｒｅｓ
．，２６，７１５−７２０）。また、用いられる化合物の構造がアルカリ性条件に比較的
安定であることが特徴的であるため、アルカリ性条件に不安定な発色団が付くと、前記従
来法と類似の方法、すなわち下記ルートＡ
【００１８】
【化７】
2006204303.tif 000005
【００１９】
【化８】
2006204303.tif 000006
【００２０】
では効率良く合成できないと予想された。
【００２１】
したがって、一般に光機能性分子等の機能性分子は高価な場合が多いため、より合目的
的な機能性ＰＮＡの合成方法、すなわち、(１)機能性ＰＮＡモノマーユニットの設計に
おける、機能性分子のＰＮＡ背骨構造への効率的な導入、(２)コストパフォーマンスを
考えた合成ルート、および(３)遺伝子診断薬としての応用へ適応させるための、これら
の機能性分子を超高速に導入する方法が探求された。
【００２２】
上記課題に鑑み、本発明者らは、機能性ＰＮＡモノマーの新規製造方法として、下記ル
ートＢ
【００２３】
【化９】
2006204303.tif 000007
【００２４】
に示すように、ＰＮＡ背骨構造にｔ−ブトキシカルボニルアミノエチルアミン誘導体６を
用いて１のペンタフルオロフェニル基を含む活性エステル体５と縮合してほぼ定量的に光
機能性ＰＮＡモノマー４を合成する方法を見出した。
【００２５】
また、本発明者らは、機能性ＰＮＡモノマーを合成する別法として、ＰＮＡ背骨構造に
上記ｔ−ブトキシカルボニルアミノエチルアミン誘導体６の代わりにベンジルオキシカル
ボニル−ω−アミノ酸誘導体を用いる方法（ルートＣ）を見出した。これらの方法につい
ては、既に特許出願がなされている。
【００２６】
したがって、最終的に機能性ＰＮＡを合成するための方法として、上記ルートＢおよび
ルートＣのいずれかを用いる方法によって機能性ＰＮＡモノマーを合成した後に、それら
を重合する方法が工業的にも確立されつつある。すなわち、現在までの機能性ＰＮＡの合
成法によってＰＮＡブロープとして用いられる機能性ＰＮＡを工業的に大量合成すること
は可能になりつつある。
【００２７】
一方、コストパフォーマンスの向上および機能性分子を超高速に導入することを目的と
した、機能性ＰＮＡを合成方法の改良もなされている。例えば、前記機能性ＰＮＡモノマ
ーユニットを用いる方法とは異なるアプローチとして、下記の前駆体的ＰＮＡモノマーユ
ニットを利用することによって、ポスト合成的に機能性分子をＰＮＡオリゴマーに導入す
る方法が報告されている（Ｏｌｉｖｅｒ  Ｓｅｉｔｚ；Ｔｅｔｒａｈｅｄｒｏｎ  Ｌｅｔ
ｔｅｒｓ  １９９９，４０，４１６１−４１６４．）。
【００２８】
【化１０】
2006204303.tif 000008
【００２９】
当該方法は、前記前駆体的ＰＮＡモノマーユニットをＰＮＡオリゴマーに導入した後、
さらに機能性分子を導入することによって機能性ＰＮＡを合成するものである。
【００３０】
しかし、当該方法においては、導入できる機能性分子の種類が限定される等の欠点があ
る。
【００３１】
例えば、下図に示すように、市販されている光機能性分子のｓｕｃｃｉｎｉｍｉｄｅエ
ステルを導入することはできず、導入するためにはＦｍｏｃ−Ｇｌｙ等のリンカーをまず
導入する必要があるが、結果として上記化合物は使用しにくいものになっている。
【００３２】
【化１１】
2006204303.tif 000009
【００３３】
ところが、本発明者らは、前駆体的ＰＮＡモノマーユニットの構造を最適化することに
よって、驚くべきことに、従来法における前記課題を克服し、コストパフォーマンスに優
れ、かつ機能性分子を超高速に導入することができる、極めて広範にわたる機能性ＰＮＡ
を合成できることを見出した。
【００３４】
すなわち、保護基によって保護されたアデニン、グアニン、シトシンまたはチミンを有
するＰＮＡモノマーユニットを、下図に示すＦｍｏｃ−ω−アミノ酸−ＢｏｃＰＮＡ−Ｏ
Ｈ（ＩＶ）と反応させてＰＮＡオリゴマーを合成した後、該ＰＮＡオリゴマーに遊離カル
ボン酸を有する機能性分子をポスト合成的に導入することに成功した。
【００３５】
【化１２】
2006204303.tif 000010
【００３６】
（式中、ｎは１〜１５までの整数を表す）
前記合成方法は、機能性分子を導入した後に、さらに別異の機能性分子の導入を行うこ
とができる。また、導入される機能性分子が、、光応答性機能分子、膜透過性機能分子、
臓器選択性機能分子、殺菌性機能分子、分子破壊性機能分子、癒着性機能性分子、或いは
分子認識性機能分子から選択されることを特徴とする。
【００３７】
また、導入する機能性分子として市販のｓｕｃｃｉｎｉｍｉｄｅエステルを使用する必
要がなく、カルボン酸を有する化合物であれば問題なく利用でき且つ定量的に導入できる
ので、前記合成方法はコストパフォーマンスに極めて優れている。
【００３８】
さらに、前記前駆体的ＰＮＡモノマーユニットを機能性ＰＮＡオリゴマーに導入した後
にレジンを分割することにより、それぞれのレジンに異なった機能性分子を導入すること
ができるので、極めて高速な機能性ＰＮＡオリゴマーの合成手法を開発することが可能と
なる。
【００３９】
この方法によって効率的な合成が可能になる機能性ＰＮＡオリゴマーの例として、下記
一般式（Ｖ）
【００４０】
【化１３】
2006204303.tif 000011
【００４１】
（式中、Ｂは、互いに独立し、同一または異なって、アデニン、グアニン、シトシンまた
はチミンであり、Ｒは、互いに独立し、同一または異なって、Ｆｍｏｃ基または機能性カ
ルボン酸誘導体であり、Ｒ１は、水素原子または機能性カルボン酸誘導体であり、ａ〜ｈ
は０〜１０の整数であり、x1〜x3、y1、y2およびz1〜z5はいずれも０以上の整数であり、x1＋x2＋x3≧０であり、y1＋y2＞０であり、z1＋z2＋z3＋z4＋z5≧０である。ただし、x1＋x2＋x3およびz1＋z2＋z3＋z4＋z5が同時に０であることはなく、x1＋x2＋x3＝０の場合、Ｒ１は機能性カルボン酸誘導体である。）で表される化合物において、z1＋z2＋z3＋z4＋z5＝０であり、Ｒ１が水素原子である化合物を挙げることができる。
【００４２】
ところで、細胞中に導入するためのに蛍光プローブとして、これまでＤＮＡオリゴマー
・ＲＮＡオリゴマー・ＰＮＡオリゴマーが利用されているが、これらを細胞中に導入する
ためには、当然ながら細胞膜を通過させなければならない。しかし、細胞膜は膜表面が負
電荷を帯びているため、元々負に帯電しているＤＮＡ／ＲＮＡオリゴマーを導入するのは
非常に困難である。
【００４３】
一方ＰＮＡオリゴマーは電気的に中性であるが、膜透過しにくいという結果が得られて
いる。したがって、ＰＮＡオリゴマーを細胞内に導入するに際しては、膜表面を前処理し
てその導入をしやすくしたり、あるいはトランスフェクション試薬を用いて導入せざるを
得ないのが現状である。
【００４４】
しかし、そのような処理を施してＰＮＡオリゴマーを導入した場合においてプローブの
機能が発揮されたとしても、本来生体が示す挙動を正確に表現していることは必ずしも保
証されない。しかも、これは細胞１個の場合であり、多細胞（個体）での利用に至っては
到底不可能である。
【００４５】
このような現状および観点から、膜透過性機能を有する蛍光ＰＮＡプローブの開発が有
用であると考えられている。
【００４６】
なお、膜透過性機能を有する蛍光ＰＮＡプローブは既に存在する。例えば、(１)膜透過性機能を有するオリゴペプチドをＰＮＡに結合させたもの、(２)膜透過性機能を有するリン脂質をＰＮＡに結合させたものが挙げられる。しかしながら、これらは膜透過した後細胞内においてプロテアーゼ等の酵素によりＰＮＡ以外の部分が分解され、細胞内に滞留してしまうことが予想される。このことは、ターゲットを捕捉出来なかった過剰なＰＮＡプローブが膜透過性機能を失い、その後の洗浄過程で細胞外に出にくくなることにつながるため、本来細胞が持っている遺伝子発現系を正確に表現できないことを意味する。
【００４７】
ところが、本発明者らは、Ｆｍｏｃ−ω−アミノ酸−ＢｏｃＰＮＡ−ＯＨを含有した前
駆体的ＰＮＡオリゴマーを用いて、膜透過性機能を有するアミノ酸誘導体をポスト合成的
に導入することにより、煩雑な前処理・後処理を含まない、すなわち生きた細胞をそのま
ま用いて遺伝子発現系を正確に分析できる新規蛍光ＰＮＡプローブの設計に成功した。
【００４８】
しかし、この前駆体的ＰＮＡオリゴマーはＦｍｏｃ−ω−アミノ酸−ＢｏｃＰＮＡ−Ｏ
Ｈのみが有効であるわけでなく、必須アミノ酸であるリジン誘導体でもその役割を代行す
ることが可能で、扱いやすさ・入手のしやすさを考慮に入れた新規蛍光ＰＮＡプローブの
設計が今後必要になってくると予想される。
【００４９】
したがって、本発明は、コストパフォーマンスに優れ、かつ機能性分子を超高速に導入
することができる、機能性ＰＮＡの新規合成方法およびそれに用いる化合物、ならびに新
規機能性ＰＮＡを提供することを目的とする。
【発明の開示】
【００５０】
上記課題に鑑み研究を重ねた結果、本発明者らは、前駆体的ＰＮＡモノマーユニットの
構造を最適化することによって、驚くべきことに、従来法における前記課題が克服され、
かつ極めて広範にわたる機能性ＰＮＡを合成できることを見出し、以下のような本発明を
完成するに至った。
【００５１】
（１）．機能性ＰＮＡオリゴマーを製造する方法であって、保護基によって保護された
アデニン、グアニン、シトシンまたはチミンを有するＰＮＡモノマーユニットを、一般式
（Ｉ）によるＢｏｃ−リジン（Ｆｍｏｃ）−ＯＨ（尚、Ｆｍｏｃとは９−Ｆｌｕｏｒｅｎ
ｙｌｍｅｔｈｏｘｙｃａｒｂｏｎｙｌを示す。）、或いは下記の一般式（ＩＩ）によるＦ
ｍｏｃ−リジン（Ａｌｌｏｃ）−ＯＨ（尚、Ｆｍｏｃとは９−Ｆｌｕｏｒｅｎｙｌｍｅｔ
ｈｏｘｙｃａｒｂｏｎｙｌ、ＢｏｃとはｔＢｕｔｏｘｙｃａｒｂｏｎｙｌ、Ａｌｌｏｃと
はＡｌｌｙｌｏｘｙｃａｒｂｏｎｙｌを示す。）と反応させてＰＮＡオリゴマーを合成し
た後、該ＰＮＡオリゴマーに遊離カルボン酸を有する機能性分子を導入し、さらに前記保
護基の脱保護を行うことを含む、前記方法。
【００５２】
（２）．機能性ＰＮＡオリゴマーを製造する方法は、機能性分子を導入した後に、さら
に別異の機能性分子の導入を行うことを特徴とする前記（１）の方法。
【００５３】
（３）．導入される機能性分子が、光応答性機能分子、膜透過性機能分子、臓器選択性
機能分子、殺菌性機能分子、分子破壊性機能分子、癒着性機能性分子、或いは分子認識性
機能分子から選択されることを特徴とする前記（１）の方法。
【００５４】
（４）．導入される機能性分子が、光機能性分子および膜透過性機能分子を含むことを
特徴とする前記（２）、（３）の方法。
【００５５】
（５）．光機能性分子が、下記のＣｙ３、Ｃｙ５、Ｂｏｄｉｐｙ、ｐｙｒｅｎｅ、ｎａ
ｐｈｔｈａｌｉｍｉｄｅ、ｎａｐｈｔｈａｌｄｉｉｍｉｄｅ、ＦＡＭ、ＦＩＴＣ、ＲＯＸ
、ＴＡＭＲＡまたはＤａｂｃｙｌであり、膜透過性機能分子が水溶性アミノ酸誘導体であ
ることを特徴とする前記（４）の方法。
【００５６】
【化１４】
2006204303.tif 000012
【００５７】
【化１５】
2006204303.tif 000013
【００５８】
【化１６】
2006204303.tif 000014
【００５９】
【化１７】
2006204303.tif 000015
【００６０】
【化１８】
2006204303.tif 000016
【００６１】
【化１９】
2006204303.tif 000017
【００６２】
【化２０】
2006204303.tif 000018
【００６３】
【化２１】
2006204303.tif 000019
【００６４】
【化２２】
2006204303.tif 000020
【００６５】
【化２３】
2006204303.tif 000021
【００６６】
（６）．アデニン、グアニン、シトシンまたはチミンを保護する保護基が、ベンジルオ
キシカルボニル基（Ｚ基）であることを特徴とする前記（１）〜（５）のいずれかの方法
。
【００６７】
（７）．ＰＮＡオリゴマーの合成が、Ｂｏｃ法用及びＦｍｏｃ法用固相担体を用いたＰ
ＮＡ鎖における縮合・伸長を含むことを特徴とする前記（１）〜（６）のいずれかの方法
。
【００６８】
（８）．Ｂｏｃ法用固相担体が固相Ｂｏｃ法でペプチド合成に使用するｍｅｔｈｙｌｂ
ｅｎｚｈｙｄｒｙｌａｍｉｎｅ樹脂（ＭＢＨＡ）であることを特徴とする、前記（１）〜
（７）のいずれかに記載の方法。
【００６９】
（９）．Ｆｍｏｃ法用固相担体がＭＢＨＡ、ポリスチレンをクロロメチル化した樹脂（
Ｍｅｒｒｉｆｉｅｌｄ樹脂）、４−ヒドロキシベンジルアルコールで修飾したＭｅｒｒｉ
ｆｉｅｌｄ樹脂（Ｗａｎｇ樹脂）、Ｂｏｃ−アミノ酸−リンカーを結合させたアミノメチ
ル樹脂（ＰＡＭ樹脂）、Ｎ−Ｆｍｏｃ−Ｎ−メトキシ−リンカーを結合させたアミノメチ
ル樹脂（Ｗｅｉｎｒｅｂ樹脂）、ポリスチレンにｐ−ニトロベンゾフェノンオキシムを結
合させた樹脂（Ｏｘｉｍｅ樹脂）、ポリスチレンを利用してトリチル化した樹脂（Ｔｒｉ
ｔｙｌ樹脂）であることを特徴とする前記（１）〜（７）のいずれかに記載の方法。
【００７０】
（１０）．遊離カルボン酸を有する機能性分子の導入が、Ｂｏｃ法におけるＦｍｏｃ基
をピペリジン処理によって或いはＦｍｏｃ法におけるＡｌｌｏｃ基を亜鉛酢酸溶液処理に
よって、選択的に脱保護して得られた１級アミノ基との脱水縮合によって行われることを
特徴とする前記（１）〜（９）のいずれかに記載の方法。
【００７１】
（１１）．下記ａ）〜ｄ）：
ａ）Ｂｏｃ−リジン（Ｆｍｏｃ）−ＯＨをＰＮＡオリゴマー中に導入する工程において
、ＰＮＡモノマーユニットを、Ｂｏｃ−リジン（Ｆｍｏｃ）−ＯＨと反応させてＰＮＡオ
リゴマーを製造すること；
ｂ）前記ＰＮＡオリゴマーから機能性ＰＮＡオリゴマーを製造する工程において、ＰＮ
Ａオリゴマーへの機能性分子の導入が、Ｆｍｏｃ基をピペリジン処理によって選択的に脱
保護して得られた１級アミノ基との脱水縮合によって行われること、の１または２以上を
含むこと；
ｃ）Ｆｍｏｃ−リジン（Ａｌｌｏｃ）−ＯＨをＰＮＡオリゴマー中に導入する工程にお
いて、ＰＮＡモノマーユニットを、Ｆｍｏｃ−リジン（Ａｌｌｏｃ）−ＯＨと反応させて
ＰＮＡオリゴマーを製造すること；および
ｄ）前記ＰＮＡオリゴマーから機能性ＰＮＡオリゴマーを製造する工程において、ＰＮ
Ａオリゴマーへの機能性分子の導入が、Ａｌｌｏｃ基を亜鉛酢酸溶液処理によって選択的
に脱保護して得られた１級アミノ基との脱水縮合によって行われること、の１または２以
上を含むことを特徴とする前記（２）記載の方法。
【００７２】
（１２）．下記一般式（ＩＩＩ）
【００７３】
【化２４】
2006204303.tif 000022
【００７４】
（式中、Ｂは、互いに独立し、同一または異なって、アデニン、グアニン、シトシンまた
はチミンであり、Ｒは、互いに独立し、同一または異なって、Ｆｍｏｃ基または機能性カ
ルボン酸誘導体であり、Ｒ１は、水素原子または機能性カルボン酸誘導体であり、Ｒ２は
、水素原子、アミノ基、水酸基、チオール基を含む誘導体または機能性カルボン酸誘導体
であり、ａ〜ｆは０〜∞の整数であり、x1〜x3、y1、y2およびz1〜z6はいずれも０以上の整数であり、x1＋x2＋x3≧０であり、y1＋y2＞０であり、z1＋z2＋z3＋z4＋z5≧０である。ただし、x1＋x2＋x3およびz1＋z2＋z3＋z4＋z5が同時に０であることはなく、x1＋x2＋x3＝０の場合、Ｒ１は機能性カルボン酸誘導体である。）で表される化合物。
【００７５】
（１３）．x1＋x2＋x3＝３であり、y1＋y2＝１５であることを特徴とする、
前記（１２）記載の化合物。
【００７６】
（１４）．x1＝３であり、y1＝１５であることを特徴とする、前記（１３）記載の
化合物。
【００７７】
（１５）．ＲまたはＲ１が細胞膜透過性機能分子誘導体であることを特徴とする、前記
（１４）記載の化合物。
【００７８】
（１６）．Ｒ１が機能性カルボン酸誘導体であることを特徴とする、前記（１５）記載
の化合物。
【００７９】
（１７）．x1＝z1＝１であることを特徴とする、前記（１５）または（１６）記載の化合物。
【００８０】
（１８）．y1≧２であり、z2＝１であることを特徴とする、前記（１５）〜（１７）のいずれかに記載の化合物。
【００８１】
（１９）．ａ≦６であり、ｂ≦４であり、ｆ≦６であることを特徴とする、前記（１５
）〜（１８）のいずれかに記載の化合物。
【００８２】
（２０）．Ｒ１が光機能性カルボン酸誘導体であることを特徴とする、前記（１５）〜
（１９）のいずれかに記載の化合物。
【００８３】
本発明は、Ｂｏｃ−リジン（Ｆｍｏｃ）−ＯＨ或いはＦｍｏｃ−リジン（Ａｌｌｏｃ）
−ＯＨをＰＮＡオリゴマーに導入した後、機能性分子をポスト合成的に導入することによ
り、ほぼ定量的に光機能性ＰＮＡオリゴマーを合成できることに成功したものである。
【００８４】
尚、Ｆｍｏｃ、Ｂｏｃ、Ａｌｌｏｃの各趣旨については、証拠を説明する前記（１）に
おいて示した通りである。
【００８５】
上記特徴により、本発明の製造方法においては、導入する機能性分子として市販のｓｕ
ｃｃｉｎｉｍｉｄｅエステルを使用する必要がなく、カルボン酸を有する化合物であれば
問題なく利用でき且つ定量的に導入できる。そのため、本発明による製造方法はコストパ
フォーマンスに極めて優れている。
【００８６】
また、前記前駆体的ＰＮＡモノマーユニットを機能性ＰＮＡオリゴマーに導入した後に
レジンを分割することにより、それぞれのレジンに異なった機能性分子を導入することが
できる。したがって、本発明による製造方法によれば、極めて高速な機能性ＰＮＡオリゴ
マーの合成手法を開発することが可能となる。
【００８７】
本発明の方法によって効率的な合成が可能になる機能性ＰＮＡオリゴマーの例として、
下記一般式（ＩＩＩ）
【００８８】
【化２５】
2006204303.tif 000023
【００８９】
（式中、Ｂは、互いに独立し、同一または異なって、アデニン、グアニン、シトシンまた
はチミンであり、Ｒは、互いに独立し、同一または異なって、Ｆｍｏｃ基または機能性カ
ルボン酸誘導体であり、Ｒ１は、水素原子または機能性カルボン酸誘導体であり、Ｒ２は
、水素原子、アミノ基、水酸基、チオール基を含む誘導体または機能性カルボン酸誘導体
であり、ａ〜ｆは０〜∞の整数であり、x1〜x3、y1、y2およびz1〜z6はいずれも０以上の整数であり、x1＋x2＋x3≧０であり、y1＋y2＞０であり、z1＋z2＋z3＋z4＋z5≧０である。ただし、x1＋x2＋x3およびz1＋z2＋z3＋z4＋z5が同時に０であることはなく、x1＋x2＋x3＝０の場合、Ｒ１は機能性カルボン酸誘導体である。）で表される化合物において、z1＋z2＋z3＋z4＋z5＝０であり、Ｒ１が水素原子である化合物を挙げることができる。
【００９０】
本発明によれば、前記一般式（Ｉ）で表される化合物において同一または異なる機能性
分子を、任意の複数の位置に導入することも可能となる。すなわち、前記前駆体的ＰＮＡ
モノマーユニットｓを用いてＰＮＡオリゴマーを導入した後、ピペリジン処理或いは亜鉛
酢酸溶液処理のいずれかと機能性分子のポスト合成的導入を一括して行うことによるもの
であるが、これはＰＮＡオリゴマーの細胞膜透過機能を向上させるアンテナペデイアを高
速に設計する上で、欠かせないものである。この点においても、本発明による方法は極め
て優れたものである。
【００９１】
このように製造される化合物の例として、前記一般式（Ｉ）において、z1＋z2＋z3＋z4＋z5＞０であり、Ｒが細胞膜透過性分子誘導体であり、Ｒ１が機能性カルボン酸誘導体であるものが挙げられる。
【００９２】
このプローブは大きく蛍光標識領域・細胞膜透過性機能領域・分子認識領域の３つに分
けることができ、それぞれをリンカー部位（z1〜z5の添字付きで表される部分）を介して結合させた形をしている。
【００９３】
蛍光標識化合物は市販のものも、既に本発明者らがＰＣＴ出願を行った新規蛍光標識化
ＰＮＡモノマーユニットも用いることができる。
【００９４】
分子認識部位は市販のＰＮＡユニットを用いて合成する。このものの特徴は、機能性分
子をポスト合成的に導入するために前駆体ユニットとしてＢｏｃ−リジン（Ｆｍｏｃ）−
ＯＨ或いはＦｍｏｃ−リジン（Ａｌｌｏｃ）−ＯＨを膜透過性機能領域部に用いているこ
とである。該前駆体ユニットは市販されており、これを複数個並べて導入した後、前記し
たように同一機能性分子を一括導入できることを特徴としている。
【００９５】
したがって、本発明によれば、光機能性分子に限定されることない、多種多様な機能性
分子を、ＰＮＡ中に容易かつ極めて効率的に導入することができるようになる。
【００９６】
このような機能性分子として、Ｃｙ３型、Ｃｙ５型、Ｂｏｄｉｐｙ型、Ｎａｐｈｔｈａ
ｌｉｍｉｄｅ型、Ｎａｐｈｔｈａｌｄｉｉｍｉｄｅ型、Ｆｌａｖｉｎ型、Ｄａｂｃｙｌ型
、Ｂｉｏｔｉｎ型、ＦＡＭ型、Ｒｈｏｄａｍｉｎｅ型、ＴＡＭＲＡ型、ＲＯＸ型、ＨＡＢ
Ａ型、Ｐｙｒｅｎｅ型、Ｃｏｕｍａｒｉｎｅ型等の光機能性モノマーユニット、膜透過性
機能分子、臓器選択性機能分子、殺菌性機能分子、分子破壊性機能分子、癒着性機能性分
子、或いは分子認識性機能分子等が挙げられる。
【００９７】
すなわち、本発明における「機能性」の語は、光機能性のみならず、膜透過性、臓器選
択性、殺菌性、分子破壊性、癒着性、或いは分子認識性等を含む、ある特定の修飾を行う
ことによって化合物に新たに付与される種々の機能の全てを意味するものである。
【００９８】
さらに、本発明における「機能性ＰＮＡ」の語は、ＰＮＡモノマー同士が２−（Ｎ−ア
ミノエチル）グリシン骨格によって直接結合したもののみならず、その間にリンカーとし
ての炭化水素鎖と機能性分子を導入する前駆体的なリジン骨格等を含むものも意味するも
のである。
【００９９】
ここで、本発明による方法の特徴を更に詳細に説明する。
【発明を実施するための最良の形態】
【０１００】
本発明によるオリゴＰＮＡを合成するルートは、典型的には、下図
【０１０１】
【化２６】
2006204303.tif 000024
【０１０２】
【化２７】
2006204303.tif 000025
【０１０３】
に示すとおりである。
【０１０４】
尚、ＭＢＨＡは、固相Ｂｏｃでペプチド合成に使用するｍｅｔｈｙｌｂｅｎｚｈｙｄｒ
ｙｌａｍｉｎｅ樹脂のことであり、Ｗａｎｇは、４−ヒドロキシベンジルアルコールで修
飾したＭｅｒｒｉｆｉｅｌｄ樹脂のことである。
【０１０５】
次に、［化２６］に関わる製造工程のうち、下図
【０１０６】
【化２８】
2006204303.tif 000026
【０１０７】
に示すように、Ｂｏｃ−リジン（Ｆｍｏｃ）−ＯＨを用いて、オリゴマーＩａを合成する
。具的には、Ｚ基（Ｎ−ベンジルオキシカルボニル基）等で保護されたアデニン、グアニ
ン、シトシンまたはチミンを有するＰＮＡモノマーユニットを、前駆体的ＰＮＡモノマー
ユニットと反応させ、Ｂｏｃ法用固相担体を用いてＰＮＡ鎖を逐次縮合・伸長せしめる。
【０１０８】
ＰＮＡ鎖の縮合においては、予めＢｏｃ基を脱離しておく必要があるが、その方法に制
限はなく、一般的な方法が用いられる。それに続く縮合には、ＨＡＴＵ、ＨＢＴＵおよび
ＢＯＰ等の一般的な縮合剤が用いられる。
【０１０９】
また、固相担体に関しては、Ｂｏｃ法用のものであれば特に制限はないが、特にＭＢＨ
Ａが好適に用いられる。
【０１１０】
次に、［化２６］に関わる製造工程のうち、下図
【０１１１】
【化２９】
2006204303.tif 000027
【０１１２】
に示すように、ピペリジン処理によってＦｍｏｃ基を選択的に脱保護してアミノ基とし、
Ｉｂを得て、さらに、下図
【０１１３】
【化３０】
2006204303.tif 000028
【０１１４】
に示すように、該Ｉｂの前記アミノ基に遊離カルボン酸を有する機能性分子を脱水縮合し
てＩｃを得る。
【０１１５】
前記カルボン酸として特に制限はないが、反応性の点においては脂肪族カルボン酸が芳
香族カルボン酸を上回るため、脂肪族カルボン酸を用いると製造の効率が高く好ましい。
【０１１６】
また、ピペリジン処理によるＦｍｏｃ基の脱保護は、ある程度の時間をかけることによ
って好適に行われる。特に、２０〜４０分が好適であり、最も好適には３０分であった。
【０１１７】
縮合剤の種類に特に制限はなく、前記ＰＮＡ鎖の縮合と同様に、ＨＡＴＵ、ＨＢＴＵお
よびＢＯＰ等の一般的な縮合剤が用いられる。
【０１１８】
なお、機能性分子の導入は、Ｂｏｃ−リジン（Ｆｍｏｃ）−ＯＨを縮合した後、直ちに
行ってもよく、あるいは、Ｂｏｃ−リジン（Ｆｍｏｃ）−ＯＨを含む全てのＰＮＡモノマ
ーユニットを逐次縮合した後に行ってもよい。
【０１１９】
最後に、［化２６］に関わる製造工程のうち、下図
【０１２０】
【化３１】
2006204303.tif 000029
【０１２１】
に示すように、担体レジンからの切り出しとＺ基の脱保護を同時に行うことによって、目
的とするＰＮＡオリゴマーＩｄを得る。
【０１２２】
切り出しおよび脱保護は、Ｆｍｏｃ基の脱保護の後に行われる限りにおいてはその条件
に特に制限はない。例えば、ＴＦＡ／ＴＦＭＳＡ／ｐ−Ｃｒｅｓｏｌ／Ｔｈｉｏａｎｉｓ
ｏｌｅ＝６０／２５／１０／１０のような一般的な条件において好適に行われる。
【０１２３】
次に、［化２７］に関わる製造工程のうち、下図
【０１２４】
【化３２】
2006204303.tif 000030
【０１２５】
に示すように、Ｆｍｏｃ−リジン（Ａｌｌｏｃ）−ＯＨを用いて、オリゴマーＩＩａを合
成する。具的には、Ｂｏｃ基等で保護されたアデニン、グアニン、シトシンまたはチミン
を有するＰＮＡモノマーユニットを、前駆体的ＰＮＡモノマーユニットと反応させ、Ｆｍ
ｏｃ法用固相担体を用いてＰＮＡ鎖を逐次縮合・伸長せしめる。
【０１２６】
ＰＮＡ鎖の縮合においては、予めＦｍｏｃ基を脱離しておく必要があるが、その方法に
制限はなく、一般的な方法が用いられる。それに続く縮合には、ＨＡＴＵ、ＨＢＴＵおよ
びＢＯＰ等の一般的な縮合剤が用いられる。
【０１２７】
また、固相担体に関しては、Ｆｍｏｃ法用のものであれば特に制限はないが、特にＷａ
ｎｇが好適に用いられる。
【０１２８】
次に、［化２７］に関わる製造工程のうち、下図
【０１２９】
【化３３】
2006204303.tif 000031
【０１３０】
に示すように、亜鉛酢酸溶液処理によってＦｍｏｃ基を選択的に脱保護してアミノ基とし
、ＩＩｂを得て、さらに、下図
【０１３１】
【化３４】
2006204303.tif 000032
【０１３２】
に示すように、該ＩＩｂの前記アミノ基に遊離カルボン酸を有する機能性分子を脱水縮合
してＩＩｃを得る。
【０１３３】
前記カルボン酸として特に制限はないが、反応性の点においては脂肪族カルボン酸が芳
香族カルボン酸を上回るため、脂肪族カルボン酸を用いると製造の効率が高く好ましい。
【０１３４】
また、亜鉛酢酸溶液処理によるＡｌｌｏｃ基の脱保護は、ある程度の時間をかけること
によって好適に行われる。１０分〜１時間が好適であった。
【０１３５】
縮合剤の種類に特に制限はなく、前記ＰＮＡ鎖の縮合と同様に、ＨＡＴＵ、ＨＢＴＵお
よびＢＯＰ等の一般的な縮合剤が用いられる。
【０１３６】
なお、機能性分子の導入は、Ｆｍｏｃ−リジン（Ａｌｌｏｃ）−ＯＨを縮合した後、直
ちに行ってもよく、あるいは、Ｆｍｏｃ−リジン（Ａｌｌｏｃ）−ＯＨを含む全てのＰＮ
Ａモノマーユニットを逐次縮合した後に行ってもよい。
【０１３７】
最後に、［化２７］に関わる製造工程のうち、下図
【０１３８】
【化３５】
2006204303.tif 000033
【０１３９】
に示すように、担体レジンからの切り出しとＢｏｃ基の脱保護を同時に行うことによって
、目的とするＰＮＡオリゴマーＩＩｄを得る。
【０１４０】
切り出しおよび脱保護は、Ｆｍｏｃ基の脱保護の後に行われる限りにおいてはその条件
に特に制限はない。例えば、ＴＦＡ／ｐ−Ｃｒｅｓｏｌ＝９５／５のような一般的な条件
において好適に行われる。
【０１４１】
上記のように、本発明による方法においては、従来の機能性モノマー合成に用いる活性
エステル化の合成を要する方法とは異なり、機能性分子をそのまま利用できる。また一旦
ＩＩａを合成した後に種々の機能性分子が導入可能であるため、従来困難であった高速か
つ多様な並列ＰＮＡプローブ合成が可能である。
【０１４２】
Ｂｏｃ−リジン（Ｆｍｏｃ）−ＯＨ或いはＦｍｏｃ−リジン（Ａｌｌｏｃ）−ＯＨとＰ
ＮＡ鎖を有する分子との反応を含む本発明による方法によれば、下記一般式（ＩＩＩ）
【０１４３】
【化３６】
2006204303.tif 000034
【０１４４】
（式中、Ｂは、互いに独立し、同一または異なって、アデニン、グアニン、シトシンまた
はチミンであり、Ｒは、互いに独立し、同一または異なって、Ｆｍｏｃ基または機能性カ
ルボン酸誘導体であり、Ｒ１は、水素原子または機能性カルボン酸誘導体であり、Ｒ２は
、水素原子、アミノ基、水酸基、チオール基を含む誘導体または機能性カルボン酸誘導体
であり、ａ〜ｆは０〜∞の整数であり、x1〜x3、y1、y2およびz1〜z6はいずれも０以上の整数であり、x1＋x2＋x3≧０であり、y1＋y2＞０であり、z1＋z2＋z3＋z4＋z5≧０である。ただし、x1＋x2＋x3およびz1＋z2＋z3＋z4＋z5が同時に０であることはなく、x1＋x2＋x3＝０の場合、Ｒ１は機能性カルボン酸誘導体である。）で表される化合物において、z1＋z2＋z3＋z4＋z5＝０であり、Ｒ１が水素原子である化合物を挙げることができる。
【０１４５】
また、前記一般式（ＩＩＩ）で表される化合物において、複数の機能性分子が導入され
たものとして、例えば、ＲまたはＲ１が細胞膜透過性機能分子誘導体であるものが好適に
合成される。このような化合物は、典型的には、Ｒが細胞膜透過性機能分子誘導体等であ
り、Ｒ１が光機能性分子等の機能性カルボン酸誘導体等であるもの、すなわち、末端部を
含む複数部位に機能性分子が導入され、それらによって複数の機能が付与された化合物で
ある。このような化合物は、例えば下記のように模式化することができる。
【０１４６】
【化３７】
2006204303.tif 000035
【０１４７】
このような化合物は、例えば前記一般式（ＩＩＩ）において、x1＝z1＝z2＝１であり、かつy1≧２である化合物である。このような化合物は合成のしやすさおよび合成コストの面等において好適である。
【０１４８】
上記化合物において、ａ、ｂおよびｆはそれぞれ０〜１０の整数であれば特に限定され
ないが、例えばａ≦６であり、ｂ≦４であり、ｆ≦６であるものであっても、合成上およ
び実用上のいずれにおいても支障はない。
【０１４９】
リンカー部位を導入することによって、個々の機能性部位および塩基配列認識領域の干
渉を防ぎ、分子の機能をより確実なものにすることができる。本明細書におけるＰＮＡ、
ＰＮＡモノマーおよびＰＮＡオリゴマーの語には、リンカー部位をその末端および／また
は内部に含むものも包含される。
【０１５０】
これらの部位または領域間の相互干渉を防そための部位としては、前記リンカー部位の
みならず、一般式（ＩＩＩ）におけるｆ〜ｈを、所望に応じて選択することによっても可
能である。
【０１５１】
リンカー部位を構成する基としては、直鎖状または分枝状の炭化水素およびそれらのエ
ーテル体等が挙げられるが、直鎖状炭化水素基は導入の容易さおよびコストなどの面から
好適であり、特に炭素数１〜６の直鎖状炭化水素基が好適である。また、エーテル体は、
その汎用性において好適である。
【０１５２】
前記複数の機能性分子が導入された化合物は、例えばＫｏｃｈ，Ｔ．；Ｈａｎｓｅｎ，
Ｈ．Ｆ．；Ａｎｄｅｒｓｅｎ，Ｐ．；Ｌａｒｓｅｎ，Ｔ．；Ｂａｔｚ，Ｈ．Ｇ．；Ｏｔｔ
ｅｓｏｎ，Ｋ．；Ｏｒｕｍ，Ｈ．Ｊ．Ｐｅｐｔｉｄｅ  Ｒｅｓ．１９９７，４９，８
０−８８．を利用して好適に合成される。
【０１５３】
塩基配列認識部位は、市販の各種ＰＮＡモノマーを用いて固相合成によりオリゴマー化
することができる。リンカー部位には、市販のＢｏｃ−７−アミノヘプタン酸、Ｂｏｃ−
６−アミノカプロン酸等を用いることができる。
【０１５４】
一般式（ＩＩＩ）の機能性分子として光機能性分子を導入すれば、蛍光標識することが
可能であり、かつ他の機能も有する化合物を合成することができる。このような蛍光標識
部位として、市販のＣｙ３、Ｃｙ５、Ｂｏｄｉｐｙ、ｐｙｒｅｎｅ、ｎａｐｈｔｈａｌｉ
ｍｉｄｅ、ｎａｐｈｔｈａｌｄｉｉｍｉｄｅ、ＦＡＭ、ＦＩＴＣ、ＲＯＸ、ＴＡＭＲＡま
たはＤａｂｃｙｌ等の市販の活性エステル型蛍光標識化合物を用いて、多様な蛍光発光波
長を選択することが可能であるが、導入される蛍光標識化合物はこれらに限定されるもの
ではない。
【０１５５】
本発明の化合物に導入し得る他の機能性の例としては、膜透過性機能が挙げられる。こ
のような膜透過性機能部位は、前回特許前記一般式（ＩＩＩ）で表される化合物を用いる
ことにより、同様に導入することができる。膜透過性を向上させることができる機能性分
子としてアルギニンが挙げられるが、リシンおよびセリン等の他の水溶性アミノ酸も好適
に用いることができる。
【０１５６】
また、Ｂｏｃ−リジン（Ｆｍｏｃ）−ＯＨ或いはＦｍｏｃ−リジン（Ａｌｌｏｃ）−Ｏ
Ｈを利用することによって、複数個のアミノ酸を導入することも可能である。その合成例
は実施例１に示した。しかしながら、上記化合物は本発明による膜透過性機能を有する蛍
光ＰＮＡプローブのモデル化合物であり、本発明はこれらに限定されるものではない。
【０１５７】
これらのプローブの特徴は、「全てＰＮＡ型になっているので、完全な酵素耐性を有す
ること」である。すなわち、これまでの膜透過性機能を有するプローブは、ＰＮＡと膜透
過性機能を有するペプチド鎖あるいはリン脂質を共有結合させたものが主流であったが、
これらの既知のプローブは優れた膜透過性機能を有するものの、一旦細胞内に入ると酵素
群によりペプチド鎖あるいはリン脂質が分解されることが予想される。したがって、これ
らは、ターゲットを認識していない分解を受けたプローブを洗浄過程で完全に取り除くこ
とができないという欠点を有する。
【０１５８】
これに対して、今回設計したプローブは、細胞内においても酵素分解を受けないため、
ターゲットを認識していないプローブは洗浄過程で完全に取り除かれるため、正確な遺伝
子発現量の定量を可能とするものである。
【０１５９】
なお、これらの機能性を有する化合物以外にも、ラクトースやトリスエックス等の臓器
選択機能性分子、タナチンやセクロピン等の殺菌機能性分子およびビオローゲン等の分子
認識機能性分子、Ｎ−メチルヒドロキサム酸等の分子破壊性機能分子等も本発明によれば
制限なく導入することが可能であり、そのような化合物を、大量に低コストで実用に供す
ることが可能になる。
【実施例】
【０１６０】
以下に実施例を用いて本発明をさらに詳細に説明するが、本発明の範囲はこれに限られ
るものではない。
（実施例１）膜透過性機能を有する蛍光ＰＮＡプローブの合成
【０１６１】
【化３８】
2006204303.tif 000036
【０１６２】
標準的Ｂｏｃ法（ｃｆ．Ｋｏｃｈ，Ｔ．；Ｈａｎｓｅｎ，Ｈ．Ｆ．；Ａｎｄｅｒｓｅｎ
，Ｐ．；Ｌａｒｓｅｎ，Ｔ．；Ｂａｔｚ，Ｈ．Ｇ．；Ｏｔｔｅｓｏｎ，Ｋ．；Ｏｒｕ
ｍ，Ｈ．Ｊ．Ｐｅｐｔｉｄｅ  Ｒｅｓ．１９９７，４９，８０−８８．）に従い、まず、
固相担体ＭＢＨＡ（５０ｍｇ）にチミンＰＮＡモノマーユニット（７．７ｍｇ、２０ｍｍ
ｏｌ）、縮合剤ＨＢＴＵ（７．６ｍｇ、２０ｍｍｏｌ）とＤＩＥＡ（３．５ｍＬ、２０ｍ
Ｌ）を用いて逐次伸長反応を行った（塩基配列認識領域の設計）。
【０１６３】
次いで、リンカー用ω−アミノ酸−Ｂｏｃ−７−ａｍｉｎｏｈｅｐｔａｎｏｉｃ  Ａｃ
ｉｄ（５．２ｍｇ、２０ｍｍｏｌ）、Ｆｍｏｃ−Ａｈｘ−ＢｏｃＰＮＡ−ＯＨ（１０．０
ｍｇ、２０ｍｍｏｌ）と再度Ｂｏｃ−７−ａｍｉｎｏｈｅｐｔａｎｏｉｃ  Ａｃｉｄを、
縮合剤ＨＢＴＵ（７．６ｍｇ、２０ｍｍｏｌ）とＤＩＥＡ（３．５ｍｇ、２０ｍｍｏｌ）
を用いて順次縮合させた（リンカー部位と膜透過性機能領域の設計）。
【０１６４】
全てのユニットを逐次縮合した後、ピペリジン処理（２０％ｐｉｐｅｒｉｄｉｎｅ  ｉ
ｎ  ＤＭＦ、室温３分）してＦｍｏｃ基を脱保護した。次いで、機能性カルボン酸誘導体
として天然型Ｆｍｏｃ−Ａｒｇ（Ｍｔｓ）−ＯＨ（２３．１ｍｇ、４０ｍｍｏｌ）を縮合
剤ＨＢＴＵ（１５．２ｍｇ、４０ｍｍｏｌ）とＤＩＥＡ（７．０ｍＬ、４０ｍｍｏｌ）を
用いて縮合し目的の位置に機能性分子を導入した（膜透過性機能の導入）。
【０１６５】
これをピペリジン処理（２０％ｐｉｐｅｒｉｄｉｎｅ  ｉｎ  ＤＭＦ、室温３分）して
Ｆｍｏｃ基を脱保護した後、再度天然型Ｆｍｏｃ−Ａｒｇ（Ｍｔｓ）−ＯＨ（２３．１ｍ
ｇ、４０ｍｍｏｌ）を縮合剤ＨＢＴＵ（１５．２ｍｇ、４０ｍｍｏｌ）とＤＩＥＡ（７．
０ｍＬ、４０ｍｍｏｌ）を用いて縮合し目的の位置に機能性分子を導入した。これをもう
一度繰り返した（膜透過性機能の追加導入）。
【０１６６】
ＴＦＡ処理（９５％ＴＦＡ／５％ｍ−ｃｒｅｓｏｌ）によりＢｏｃ基を脱保護した後、
ＦＩＴＣ（９．３ｍｇ、２５ｍｇ）をＤＩＥＡ（１７．４ｍｇ、１００ｍｍｏｌ）存在下
、室温で１２時間攪拌し蛍光標識化した（蛍光標識部位の設計）。
【０１６７】
最後にピペリジン処理（２哨ｐｉｐｅｒｉｄｉｎｅｉｎ  Ｄ肝、室温３分）して残るＦ
ｍｏｃ基を脱保護した後、常法（ＴＦＡ／ＴＦＭＳＡ／ｐ−ｃｒｅｓｏｌ／ｔｈｉｏａｎ
ｉｓｏｌ＝６０／２５／１０／１０）により固相担体からの切り出しを行い、後処理して
、目的物を得た。ＭＡＬＤＩ−ＴＯＦ  ＭＳ：ｃａｌｃｄ．６３７３．０２３１（Ｍ＋Ｈ
＋）．
【０１６８】
（実施例２）膜透過性機能を有する蛍光ＰＮＡプローブの合成
【０１６９】
【化３９】
2006204303.tif 000037
【０１７０】
標準的Ｂｏｃ法（ｃｆ．Ｋｏｃｈ，Ｔ．；Ｈａｎｓｅｎ，Ｈ．Ｆ．；Ａｎｄｅｒｓｅｎ
，Ｐ．；Ｌａｒｓｅｎ，Ｔ．；Ｂａｔｚ，Ｈ．Ｇ．；Ｏｔｔｅｓｏｎ，Ｋ．；Ｏｒｕ
ｍ，Ｈ．Ｊ．Ｐｅｐｔｉｄｅ  Ｒｅｓ．１９９７，４９，８０−８８．）に従い、まず、
固相担体ＭＢＨＡ（５０ｍｇ）にチミンＰＮＡモノマーユニット（７．７ｍｇ、２０ｍｍ
ｏｌ）、縮合剤ＨＢＴＵ（７．６ｍｇ、２０ｍｍｏｌ）とＤＩＥＡ（３．５ｍＬ、２０ｍ
Ｌ）を用いて逐次伸長反応を行った（塩基配列認識領域の設計）。
【０１７１】
次いで、リンカー用ω−アミノ酸−Ｂｏｃ−７−ａｍｉｎｏｈｅｐｔａｎｏｉｃ  Ａｃ
ｉｄ（５．２ｍｇ、２０ｍｍｏｌ）、Ｆｍｏｃ−Ａｈｘ−ＢｏｃＰＮＡ−ＯＨ（１０．０
ｍｇ、２０ｍｍｏｌ）と再度Ｂｏｃ−７−ａｍｉｎｏｈｅｐｔａｎｏｉｃ  Ａｃｉｄを、
縮合剤ＨＢＴＵ（７．６ｍｇ、２０ｍｍｏｌ）とＤＩＥＡ（３．５ｍｇ、２０ｍｍｏｌ）
を用いて順次縮合させた（リンカー部位と膜透過性機能領域の設計）。
【０１７２】
全てのユニットを逐次縮合した後、ピペリジン処理（２０％ｐｉｐｅｒｉｄｉｎｅ  ｉ
ｎ  ＤＭＦ、室温３分）してＦｍｏｃ基を脱保護した。次いで、機能性カルボン酸誘導体
として非天然型Ｆｍｏｃ−Ａｒｇ（Ｍｔｓ）−ＯＨ（２３．１ｍｇ、４０ｍｍｏｌ）を縮
合剤ＨＢＴＵ（１５．２ｍｇ、４０ｍｍｏｌ）とＤＩＥＡ（７．０ｍＬ、４０ｍｍｏｌ）
を用いて縮合し目的の位置に機能性分子を導入した（膜透過性機能の導入）。
【０１７３】
これをピペリジン処理（２０％ｐｉｐｅｒｉｄｉｎｅ  ｉｎ  ＤＭＦ、室温３分）して
Ｆｍｏｃ基を脱保護した後、再度非天然型Ｆｍｏｃ−Ａｒｇ（Ｍｔｓ）−ＯＨ（２３．１
ｍｇ、４０ｍｍｏｌ）を縮合剤ＨＢＴＵ（１５．２ｍｇ、４０ｍｍｏｌ）とＤＩＥＡ（７
．０ｍＬ、４０ｍｍｏｌ）を用いて縮合し目的の位置に機能性分子を導入した。これをも
う一度繰り返した（膜透過性機能の追加導入）。
【０１７４】
ＴＦＡ処理（９５％ＴＦＡ／５％ｍ−ｃｒｅｓｏｌ）によりＢｏｃ基を脱保護した後、
ＦＩＴＣ（９．３ｍｇ、２５ｍｇ）をＤＩＥＡ（１７．４ｍｇ、１００ｍｍｏｌ）存在下
、室温で１２時間攪拌し蛍光標識化した（蛍光標識部位の設計）。
【０１７５】
最後にピペリジン処理（２哨ｐｉｐｅｒｉｄｉｎｅｉｎ  Ｄ肝、室温３分）して残るＦ
ｍｏｃ基を脱保護した後、常法（ＴＦＡ／ＴＦＭＳＡ／ｐ−ｃｒｅｓｏｌ／ｔｈｉｏａｎ
ｉｓｏｌ＝６０／２５／１０／１０）により固相担体からの切り出しを行い、後処理して
、目的物を得た。ＭＡＬＤＩ−ＴＯＦ  ＭＳ：ｃａｌｃｄ．６３７３．０２３１（Ｍ＋Ｈ
＋）．
【産業上の利用可能性】
【０１７６】
本発明によれば、光機能性分子に限定されることない多種多様な機能性分子を、ＰＮＡ
中に容易かつ効率的に導入することができ、遺伝子治療などに用いられる種々のＰＮＡの
構築が可能になるので、本発明は、広範な医療産業分野において利用することができる。
【図面の簡単な説明】
【０１７７】
【図１】図１は、ＤＮＡとＰＮＡの構造および荷電の状況の違いを表す図である。
【図２】図２は、２種類のＰＮＡモノマーユニットの構造を表す図である。
【図１】
2006204303.tif 000039
【図２】
2006204303.tif 000040